(57)【特許請求の範囲】
【請求項１】
弾性糸（１）および（３）と硬質糸（２）および（４）を用い、第一フィード（１）のダイヤルで１本の弾性糸（１）を硬質糸またはフィラメント（２）と一緒に編むことによってダブルニット生地を製造する方法において、個別の２本の弾性糸（１）および（３）を個別の硬質糸またはフィラメント（２）および（４）と一緒に編みそして第二フィード（２）のシリンダで２番目の弾性糸（３）を２番目の硬質糸またはフィラメント（４）と一緒に編むことを特徴とする方法。
【請求項２】
該弾性糸（１）および（３）がエラスタン糸である請求の範囲１記載の方法。
【請求項３】
該硬質糸またはフィラメント（２）および（４）が糸でありそしてこれらが同じである請求の範囲１または請求の範囲２記載の方法。
【請求項４】
該第一フィード（１）の硬質糸またはフィラメント（２）が第二フィード（２）の硬質糸またはフィラメント（４）と異なっている請求の範囲１または請求の範囲２記載の方法。
【請求項５】
該硬質糸またはフィラメント（２）および（４）の１つが、両面ダブルニット生地を与えるような連続フィラメントである請求の範囲４記載の方法。
【請求項６】
請求の範囲１から５いずれか記載の方法に従って製造されたダブルニット生地。
【請求項７】
該生地が平リブを基とする構造を有する請求の範囲６記載のダブルニット生地。
【請求項８】
該生地がインターロックを基とする構造を有する請求の範囲６記載のダブルニット生地。
【請求項９】
硬質糸（２）および（４）と一緒に編んだ弾性糸（１）および（３）のリブを含んでいるダブルニット生地において、２つの連続リブの中の弾性糸（１）および（３）が該生地の交互面の中に含まれていることを特徴とするダブルニット生地。
【発明の詳細な説明】
発明の背景
発明の分野
本発明は、弾性を示すダブルニット（double−knit）生地、より詳細には弾性を示す両面横編み生地に関する。
背景
弾性を示す糸、例えばスパンデックス糸を硬質糸と一緒に編むことで特定度合の「弾性（give）」を示す編み生地が製造されていることはよく知られている。弾性を示すダブルニット生地は今まで２つの方法の１つを用いて製造されてきた。その１つの方法は、ダイヤルおよびシリンダ両方において同じフィードでその弾性糸を硬質糸と一緒に編む方法である。このような生地は重く高価であると共に、商業的に使用可能な生地を得るには熱安定化を行う必要がある。２番目として、ダイヤルまたはシリンダのどちらかのみでその弾性糸を硬質糸と一緒に編みそしてそのように編んだ弾性糸を多くて１コースおきに用いることによってその生地の重量とコストを下げることができることは、ベルギー特許出願公開第704  681号から公知である。しかしながら、このような生地でもヒート・セット（heat−set）を受けさせる必要がある。
第一フィードのダイヤルと第二フィードのシリンダで弾性糸を個別に個別の硬質糸と一緒に編むと上記困難さが克服されることをここに見い出した。加うるに、このような新規生地はより低い伸びでより高い力を有する。ここに両面ダブルニット生地で軽量生地を入手することが可能になり、そしてこの生地では使用に先立ってこれにヒート・セットを受けさせなくてもよい。
発明の要約
本発明に従い、弾性糸（１）および（３）と硬質糸（２）および（４）を用い、第一フィード（１）のダイヤルで１本の弾性糸（１）を硬質糸またはフィラメント（２）と一緒に編むことによってダブルニット生地を製造する方法を提供し、これは、個別の２本の弾性糸（１）および（３）を個別の硬質糸またはフィラメント（２）および（４）と一緒に編みそして第二フィード（２）のシリンダで２番目の弾性糸（３）を２番目の硬質糸またはフィラメント（４）と一緒に編むことを特徴としている。
図の簡単な説明
本図は、円形編み機を用いて製造したダブルニット平リブ（plain  rib）生地に関する最初の６つのコースを図式的に示しており、ここでの参照番号は請求の範囲内の括弧で与える番号に相当している。
発明の詳細な説明
本発明に従い、弾性糸と硬質糸を編むことで、編んだ後ヒート・セットを受けさせる必要のないダブルニット生地を生じさせる。従って、この編み機上で最終的な編み生地重量と幅が得られる。
本明細書で用いる如き言葉「弾性」糸および「硬質」糸もしくはフィラメントは本技術分野でよく知られている。適切な「弾性」糸の例には、シャーリング（shirring）弾性繊維および種々のエラスタン（elastane）繊維、特に商標LYCRAの下で販売されている繊維が含まれる。「硬質」糸は伸縮性を示さない糸であり、本発明で使用できるそのような糸は天然および合成両方の幅広い範囲で存在している。この使用する「硬質」糸（類）またはフィラメント（類）の選択は、主にその最終生地を目で見た外観および感触による。適切な天然の紡績糸は綿、リネン、ウール、カシミヤ、アルパカ、絹、モヘアおよびこれらいずれかのブレンド物である。適切な合成紡績糸にはポリエステル、ポリアミドおよびビスコースが含まれる。また、これらの合成糸を天然糸とブレンドしてもよく、例えば綿／ポリエステルまたはウール／ポリエステルを用いることも可能である。フィラメントは、典型的には、ポリエステルまたはポリアミドなどの如き合成ポリマーで出来ている連続フィラメント糸である。
ダブルニットで用いられている通常の円形編み機のいずれかを用いて本発明のダブルニット生地を編むことができる。これらの機械および構造は本分野の技術者によく知られている。
本図に示すように、第一、第三および第五コースでは、弾性糸１を個別に円形編み機に備わっているシリンダのみに送り込む。この糸を硬質糸２と一緒に張力下で送り込んでこれと一緒に編む。第二、第四および第六コースでは、２番目の弾性糸３を円形編み機に備わっているダイヤルのみに張力下で送り込んで硬質糸４と一緒に編む。平リブ生地製造で望まれる長さに渡ってコース１と２を繰り返す。上に示したように、異なる硬質糸を選択しそして使用する糸のdtexを変化させることによって、この生地が示す外観と感触を変化させることができる。加うるに、針の選択を変えることによって、異なる生地構造を生じさせることができる。本発明に従う構造を「メイリノイズステッチ（Meyrinoise  Stitch）」と呼ぶ。
以下に示す実施例を用いて本発明を更に説明することができる。
実施例１
直径が30インチ（76.2cm）の2X1872針が備わっているTERROT  20ゲージ円形編み機を用いて、本図に示す如き1/1平リブダブルニット生地を製造した。個々別々の２つの編み用フィーダー［Melliand  Textilberichte、73巻、No.10、1992年10月、812−815頁（特に§3.1および図７）に記述されている如き］を通して上記編み機に備わっているダイヤルとシリンダに個別に送り込む弾性糸は、78dtexのLYCRA（エラスタン）であり、そしてこのエラスタン糸と一緒に個別に送り込む硬質糸は85/1ナンバーメトリック（number  metric）（Nm）綿であった。この硬質糸の送り込み速度を0.32m/100ステッチにし、この硬質糸の張力を5cNにし、そして弾性糸の張力を6cNにした。機械の設定をこのようにした時に弾性糸が示す伸びは200％であった。その結果として得られる平リブ生地はエラスタンを12重量％および綿を88重量％含んでおり、これの仕上げ重量は158g/m2であり、そして仕上げ幅は170cmであった。この生地は、ヒートセットを受けさせることなく、硬質糸で用いられる標準的染色および仕上げ条件を受ける準備が出来ていた。
実施例２
インターロック（interlock）構造に設定する以外は実施例１と同じ円形編み機を用い、本図に示すように、２本の22dtexエラスタン糸および上と同じ綿糸を個別に送り込んだ。この硬質糸の送り込み速度を0.20m/100ステッチにし、この硬質糸の張力を5cNにし、そして弾性糸の張力を3cNにした。機械の設定をこのようにした時に弾性糸が示す伸びは200％であった。その結果として得られるインターロック生地はエラスタンを４重量％および綿を96重量％含んでおり、これの仕上げ重量は244g/m2であり、そして仕上げ幅は96cmであった。この生地は、ヒートセットを受けさせることなく、硬質糸で用いられる標準的染色および仕上げ条件を受ける準備が出来ていた。
0003583426.tif 000002